(57)【要約】【課題】本発明は、活性エネルギー線による硬化性を有し、２００〜４２０ｎｍの紫外線を発生するメタルハライドランプあるいは高圧水銀ランプ等の活性エネルギー線による硬化に適し、インキタックの温度依存性、速度依存性を大幅に低減させた活性エネルギー線硬化型インキ組成物を提供することを目的とする。【解決手段】アクリレートモノマーとして、表面張力が２８〜３５ｍＮ／ｍであり、且つアクリル当量（アクリロイル基１個あたりの分子量）が１４０以上であることを特徴とするアクリレートモノマーを全体の２５〜５０重量％含有し、さらに植物油変性（メタ）アクリレートを含有することにより、本願発明の課題を解決し得ることを見出した。【選択図】なし【特許請求の範囲】
【請求項１】
光重合開始剤（Ａ）、アクリレートモノマー（Ｂ）（ただし、植物油変性（メタ）アクリレート（Ｄ）である場合を除く）、バインダー樹脂（Ｃ）および植物油変性（メタ）アクリレート（Ｄ）を含有する活性エネルギー線硬化型インキ組成物であって、下記（１）〜（３）を特徴とする活性エネルギー線硬化型インキ組成物。
（１）光重合開始剤（Ａ）が、α−（ジメチル）アミノアルキルフェノン化合物（Ａ１−１）および／またはα−モルフォリノアルキルフェノン化合物（Ａ１−２）と、
ジアルキルアミノベンゾフェノン化合物（Ａ２−１）および／またはチオキサントン化合物（Ａ２−２）とからなる。
（２）アクリレートモノマー（Ｂ）は、表面張力が２８〜３５ｍＮ／ｍであり、尚且つアクリル当量（アクリロイル基１個あたりの分子量）が１４０以上である。
（３）活性エネルギー線硬化型インキ組成物全量中、アクリレートモノマー（Ｂ）を２５〜５０重量％含有する。
【請求項２】
活性エネルギー線硬化型インキ組成物が、α−（ジメチル）アミノアルキルフェノン化合物（Ａ１−１）を含有し、
α−（ジメチル）アミノアルキルフェノン化合物が、２−ベンジル−２−ジメチルアミノ−１−（４−モルフォリノフェニル）−ブタノン−１または２−ジメチルアミノ−２−（４−メチル−ベンジル）−１−（４−モルフォリン−４−イル−フェニル）−ブタン−１−オンであることを特徴とする請求項１記載の活性エネルギー線硬化型インキ組成物。
【請求項３】
活性エネルギー線硬化型インキ組成物が、α−モルフォリノアルキルフェノン化合物（Ａ１−２）を含有し、
α−モルフォリノアルキルフェノン化合物が、２−メチル−１−［４−（メチルチオ）フェニル］−２−モルフォリノプロパン−１−オンであることを特徴とする請求項１または２記載の活性エネルギー線硬化型インキ組成物。
【請求項４】
活性エネルギー線硬化型インキ組成物が、ジアルキルアミノベンゾフェノン化合物（Ａ２−１）を含有し、
ジアルキルアミノベンゾフェノン化合物が、４，４’−ビス−（ジエチルアミノ）ベンゾフェノンであることを特徴とする請求項１〜３いずれか記載の活性エネルギー線硬化型インキ組成物。
【請求項５】
活性エネルギー線硬化型インキ組成物が、チオキサントン化合物（Ａ２−２）を含有し、
チオキサントン化合物が、２，４−ジエチルチオキサントン、２，４−ジメチルチオキサントン、２，４−ジクロロチオキサントン、１−クロロ−４−プロピルチオキサントン、２−クロロチオキサントンおよび２−イソプロピルチオキサントンから選択される１以上の化合物であることを特徴とする請求項１〜４いずれか記載の活性エネルギー線硬化型インキ組成物。
【請求項６】
植物油変性（メタ）アクリレート（Ｄ）が、大豆油変性（メタ）アクリレート、亜麻仁油変性（メタ）アクリレートおよび桐油変性（メタ）アクリレートから選択される１以上の植物油変性（メタ）アクリレートであることを特徴とする請求項１〜５いずれか記載の活性エネルギー線硬化型インキ。
【請求項７】
請求項１〜６いずれかに記載の活性エネルギー線硬化型インキ組成物を、基材に印刷してなる印刷物。
【発明の詳細な説明】
【技術分野】
【０００１】
本発明は、活性エネルギー線硬化型インキ組成物、該活性エネルギー線硬化型インキ組成物の硬化物の製造方法および印刷物に関する。さらに本発明は、単色または多色印刷後さらに印刷機で印刷される透明なオーバープリントニス（通称ＯＰニス）などのインキや、黄、紅、藍、墨等のカラー印刷用インキに関する。さらに、詳細には、本発明は、２００〜４２０ｎｍの紫外線を発生するメタルハライドランプ、高圧水銀ランプのような光源、その上に、発光ダイオード（以下ＵＶ−ＬＥＤと記述する。）による硬化に適し、さらには、幅広い活性エネルギー線による硬化に適し、加えて、特定のアクリレートモノマーを用いることにより、インキタックの温度依存性、速度依存性を大幅に低減させ、低温条件下（冬季等）での印刷時または高速印刷時に発生する紙剥け・エッジピック等のインキのタック上昇に伴う印刷トラブルを軽減・解消する事ができる印刷適性に優れた活性エネルギー線硬化型インキ組成物、このインキからなる印刷物の製造方法および印刷物に関する。
【背景技術】
【０００２】
従来、フォーム用印刷物、各種書籍印刷物、カルトン紙等の各種包装用印刷物、各種プラスチック印刷物、シール、ラベル用印刷物、美術印刷物、金属印刷物（美術印刷物、飲料缶印刷物、缶詰等の食品印刷物）などの種々の印刷物を得るため、平版（湿し水を使用する通常の平版および湿し水を使用しない水無し平版）、凸版、凹版、孔版印刷など種々の印刷方式が採用されており、これら印刷には各々の印刷方式に適したインキが使用されている。そのようなインキの一つとして活性エネルギー線硬化型インキ組成物が知られている。
【０００３】
従来の活性エネルギー線硬化型インキ組成物は、メタルハライドランプ、高圧水銀ランプといった光源を用いて硬化が行われており、それらの光源の発光波長に合わせた光重合開始剤が用いられている。前記のごとき紫外線照射光源は幅広い波長領域にわたり発光領域を有し、このため従来の活性エネルギー線硬化型インキ組成物は、吸収波長の異なる光重合開始剤が組み合わせて用いられている（特許文献１参照）。
【０００４】
さらに、特許文献２〜７にも、複数の光重合開始剤を組合わせた活性エネルギー線硬化型硬化物あるいはインキが開示されている。
すなわち、特許文献２〜４では、光開裂型のラジカル重合開始剤および水素引き抜き型ラジカル重合開始剤が挙げられ、それぞれの型に多数の化合物が例示されている。しかしながら、各々の型のラジカル重合開始剤は、それぞれ均等な特性を有するものとして認識されていると考えられ、実施例には２種類以上の光重合開始剤を組合わせた例が開示されているものの、意味のある特定の光重合開始剤の組み合わせについては、開示されていない。
【０００５】
一方、特許文献５および６についても、複数の光重合開始剤の使用について開示されているが、使用する光源の発光波長について意味のある組合わせになっているかどうかについて示唆も開示もされていない。
【０００６】
他方、特許文献７は、本発明と同様な光重合開始剤が使用されているが、印刷適性において、一応実用域であるものの、さらなる向上が求められている。特に、インキタックの温度依存性、速度依存性に関してさらなる改良が必要とされる。
【０００７】
以上のように活性エネルギー線硬化型インキ組成物は吸収波長が異なる光重合開始剤を用いるため、メタルハライドランプ、高圧水銀ランプ、無電極メタルハライドランプなどによるインキの硬化に対して一応対応できるものの、水銀ランプあるいはメタルハライドランプなどの発光波長は幅広く、効率的な硬化システムにはなっていない（特許文献１〜６）。
このように、メタルハライドランプ、高圧水銀ランプ、さらには、発光ダイオードによる硬化に適し、高硬化性のインキ組成物が求められている。
さらに、最近では、環境に配慮した植物油由来成分を一定以上含有するいわゆる環境対応型植物油インキ（例えば大豆油インキ（ソイインキ））の市場での要求が強い。
【先行技術文献】
【特許文献】
【０００８】
【特許文献１】特開平０６−１５７９６２号公報
【特許文献２】特開２００７−５６１８７号公報
【特許文献３】特開２００１−３３５７２８号公報
【特許文献４】特開２００６−１６５１０号公報
【特許文献５】特開平０７−３３８１０号公報
【特許文献６】特開２００６−３３５９２４号公報
【特許文献７】特許第４９３０６３０号公報
【発明の概要】
【発明が解決しようとする課題】
【０００９】
本発明者等は、活性エネルギー線による硬化性を有し、２００〜４２０ｎｍの紫外線を発生するメタルハライドランプあるいは高圧水銀ランプ等の活性エネルギー線による硬化に適し、インキタックの温度依存性、速度依存性を大幅に低減させた活性エネルギー線硬化型インキ組成物を提供することを目的とする。
【課題を解決するための手段】
【００１０】
本発明者は、下記インキ組成物により、優れた光重合性を有し、かつ内部硬化性にも優れ、インキタックの温度依存性、速度依存性が低く、低温条件下（冬季等）印刷時または高速印刷時に発生する紙剥け・エッジピック等のインキのタック上昇に伴う印刷トラブルを軽減・解消する事ができる印刷適性に優れた活性エネルギー線硬化型インキ組成物が得られ、当該インキを用いることにより、色インキの重ね印刷部分においても優れた硬化性を有することを見出し、本発明を完成した。
【００１１】
すなわち、本発明は、光重合開始剤（Ａ）、アクリレートモノマー（Ｂ）（ただし、植物油変性（メタ）アクリレート（Ｄ）である場合を除く）、バインダー樹脂（Ｃ）および植物油変性（メタ）アクリレート（Ｄ）を含有する活性エネルギー線硬化型インキ組成物であって、下記（１）〜（３）を特徴とする活性エネルギー線硬化型インキ組成物に関する。
（１）光重合開始剤（Ａ）が、α−（ジメチル）アミノアルキルフェノン化合物（Ａ１−１）および／またはα−モルフォリノアルキルフェノン化合物（Ａ１−２）と、
ジアルキルアミノベンゾフェノン化合物（Ａ２−１）および／またはチオキサントン化合物（Ａ２−２）とからなる。
（２）アクリレートモノマー（Ｂ）は、表面張力が２８〜３５ｍＮ／ｍであり、尚且つアクリル当量（アクリロイル基１個あたりの分子量）が１４０以上である。
（３）活性エネルギー線硬化型インキ組成物全量中、アクリレートモノマー（Ｂ）を２５〜５０重量％含有する。
【発明の効果】
【００１２】
活性エネルギー線による硬化性を有し、２００〜４２０ｎｍの紫外線を発生するメタルハライドランプあるいは高圧水銀ランプ等の紫外線照射に対し、優れた硬化特性を有し、加えて、特定のアクリレートモノマーを用いることにより、インキタックの温度依存性、速度依存性を大幅に低減させ、低温条件下（冬季等）印刷時または高速印刷時に発生する紙剥け・エッジピック等のインキのタック上昇に伴う印刷トラブルを軽減・解消する事ができる印刷適性に優れた活性エネルギー線硬化型インキ組成物を得ることができ、また得られたインキはオフセットインキ、凸版印刷用インキ、凹版印刷用インキ、孔版印刷用インキなど、従来の公知の種々の印刷方式のインキとして利用することができる。またこれらいずれの印刷方式に適用した際にも、印刷適性にも優れるとともに、貯蔵安定性に優れた活性エネルギー線硬化型インキ組成物が得られる。さらに、植物油変性（メタ）アクリレートを含有することにより、環境に配慮したいわゆる環境対応型植物油インキ（例えば大豆油インキ（ソイインキ）、アメリカ大豆協会  ソイシール商標）が得られる。
【発明を実施するための形態】
【００１３】
本発明の活性エネルギー線硬化型インキ組成物は、２００〜４２０ｎｍの紫外線を発生するメタルハライドランプあるいは高圧水銀ランプ等の紫外線照射に対し、効率的な硬化を得られるよう設計されている。
【００１４】
なお、本発明における活性エネルギー線とは、硬化反応の出発物質が基底状態から遷移状態に励起するのに必要なエネルギーのことを表し、本発明における活性エネルギー線とは、紫外線や電子線をさす。
【００１５】
活性エネルギー線硬化型インキ組成物の光硬化方法には、一般的にメタルハライドランプあるいは高圧水銀ランプのような紫外線を発光する光源が用いられている。メタルハライドランプあるいは高圧水銀ランプのような紫外線を発光する光源は、発光波長の幅が広いため、使用する光重合開始剤も、効率的に紫外領域の２００〜４２０ｎｍの範囲に広範に渡って選択される必要がある。
【００１６】
本発明の活性エネルギー線硬化型インキ組成物において、着色剤である顔料を含有させず、透明な構成にすれば、ＯＰニスになり、下記に示す顔料を含有させた場合には、黄、紅、藍、墨等のカラー印刷用インキとなり得る。
【００１７】
光重合開始剤（Ａ）としては、光開裂型開始剤（Ａ１）および水素引き抜き型重合開始剤（Ａ２）が挙げられ、本願発明においては光開裂型開始剤（Ａ１）および水素引き抜き型重合開始剤（Ａ２）を併用することが必須である。併用することにより、紫外線照射光源として２００〜４２０ｎｍの紫外線を発生する高圧水銀ランプ、メタルハライドランプによる紫外線照射に対し、硬化特性を初めとして優れた印刷特性を有する活性エネルギー線硬化型インキ組成物を得ることができる。
【００１８】
光開裂型開始剤（Ａ１）としては、α−（ジメチル）アミノアルキルフェノン化合物（Ａ−１）および／またはα−モルフォリノアルキルフェノン化合物（Ａ−１）が挙げられる。
より具体的には、α−（ジメチル）アミノアルキルフェノン化合物（Ａ−１）として、２−ベンジル−２−ジメチルアミノ−１−（４−モルフォリノフェニル）−ブタノン−１または２−ジメチルアミノ−２−（４−メチル−ベンジル）−１−（４−モルフォリン−４−イル−フェニル）−ブタン−１−オン等が挙げられ、α−モルフォリノアルキルフェノン化合物（Ａ−１）として、２−メチル−１−［４−（メチルチオ）フェニル］−２−モルフォリノプロパン−１−オン等が挙げられる。これらは単独あるいは併用されてもよい。
【００１９】
さらに、水素引き抜き型重合開始剤（Ａ２）としては、ジアルキルベンゾフェノン化合物（Ａ２−１）およびチオキサントン化合物（Ａ２−２）が挙げられる。
より具体的には、ジアルキルアミノベンゾフェノン化合物（Ａ２−１）として、４，４´−ビス−（ジメチルアミノ）ベンゾフェノン、４，４´−ビス−（ジエチルアミノ）ベンゾフェノン等の４，４’−ジアルキルアミノベンゾフェノン類、４−ベンゾイル−４’−メチルジフェニルスルフィド等が挙げられる。これらの中では、安全性面から、４，４´−ビス−（ジエチルアミノ）ベンゾフェノンが好ましい。ジアルキルアミノベンゾフェノン化合物は、単独で用いられてもよいし、２種類以上が併用されてもよい。
【００２０】
チオキサントン化合物（Ａ２−２）としては、２，４−ジエチルチオキサントン、２，４−ジメチルチオキサントン、２，４−ジイソプロピルチオキサントン、２−イソプロピルチオキサントン、４−ジイソプロピルチオキサントン、２−イソプロピルチオキサントン、４−イソプロピルチオキサントン、２，４-ジクロロチオキサントン、２−クロロチオキサントン、１−クロロ−４−プロポキシチオキサントン、２−ヒドロキシ−３−（３，４−ジメチル−９−オキソ−９Ｈチオキサントン−２−イロキシ−Ｎ，Ｎ，Ｎ−トリメチル−１−プロパンアミン塩酸塩などが挙げられる。光重合性という点で特に好ましくは、２，４−ジエチルチオキサントン、２，４−ジメチルチオキサントンである。
これらのチオキサントン化合物（Ａ２−２）は単独で使用しても良いし、２種類以上を併用してもよい。
【００２１】
本発明において、光重合開始剤に加えて、光重合開始剤の触媒として、さらに、第三級アミン化合物（α−（ジメチル）アミノアルキルフェノン化合物（Ａ１−１）、α−モルフォリノアルキルフェノン化合物（Ａ１−２）およびジアルキルアミノベンゾフェノン化合物（Ａ２−１）を除く。）を含有させても良く、例えば、Ｎ，Ｎ−ジメチルアニリン、Ｎ，Ｎ−ジエチルアニリン、Ｎ，Ｎ−ジメチル−p−トルイジン、４−（ジメチルアミノ）安息香酸エチル、Ｎ，Ｎ−ジヒドロキシエチルアニリン、トリエチルアミンおよびＮ，Ｎ−ジメチルヘキシルアミン等が挙げられる。第三級アミン化合物（α−（ジメチル）アミノアルキルフェノン化合物、α−モルフォリノアルキルフェノン化合物およびジアルキルアミノベンゾフェノン化合物を除く。）は、単独で使用しても良いし、２種類以上を併用してもよい。
【００２２】
特に、上記の中でも、芳香族基に直接Ｎが置換した化合物である芳香族第三級アミンが好ましく、４−（ジメチルアミノ）安息香酸エチル、４−（ジメチルアミノ）安息香酸イソアミルが好ましい。
【００２３】
上記以外の開始剤として、ベンゾフェノン、４−メチル−ベンゾフェノン、２，４，６−トリメチルベンゾフェノン、２，３，４−トリメチルベンゾフェノン、４−フェニルベンゾフェノン、３，３‘−ジメチル−４−メトキシベンゾフェノン、４−（１，３−アクリロイル−１，４，７，１０，１３−ペンタオキソトリデシル）ベンゾフェノン、メチル−ｏ−ベンゾイルベンゾエート、〔４−（メチルフェニルチオ）フェニル〕フェニルメタノン、（４−ベンゾイルベンジル）塩化トリメチルアンモニウム、２−ヒドロキシ−２−メチル−１−フェニルプロパン−１−オン、１−（４−イソプロピルフェニル）２−ヒドロキシ−２−メチル−１−フェニルプロパン−１−オン、１−ヒドロキシ−シクロヘキシル−フェニルケトン、２−ヒドロキシ−２−メチル−１−スチリルプロパン−１−オン重合物、ジエトキシアセトフェノン、ジブトキシアセトフェノン、ベンゾインメチルエーテル、ベンゾインエチルエーテル、ベンゾインイソプロピルエーテル、ベンゾインイソブチルエーテル、ベンゾインノルマルブチルエーテルなどが挙げられ、これらを併用してもよい。
【００２４】
本発明において使用されるアクリレートモノマー（Ｂ）は、表面張力が２８〜３５ｍＮ／ｍ（より好ましくは３０〜３４．５ｍＮ／ｍ）であり、尚且つアクリル当量（アクリロイル基１個あたりの分子量）が１４０以上（より好ましくは１４２以上）である。表面張力が２８〜３５ｍＮ／ｍの範囲外であると、インキタックの温度依存性、速度依存性が高くなる。アクリル当量が１４０未満だと、インキタックの温度依存性、速度依存性が高くなる。
【００２５】
さらに、活性エネルギー線硬化型インキ組成物全量中、アクリレートモノマー（Ｂ）を２５〜５０重量％含有することが必要である。この範囲で、アクリレートモノマー（Ｂ）を含有しない場合には、アクリレートモノマー（Ｂ）の有効性が充分発揮できない。
【００２６】
アクリレートモノマー（Ｂ）として具体的には、後述するアクリレートモノマーの例示うち、表面張力が２８〜３５ｍＮ／ｍであり、尚且つアクリル当量が１４０以上であるアクリレートモノマーが例示できる。具体的には、グリセリンプロピレンオキサイド付加体トリアクリレート、トリエチロールプロパンプロピレンオキサイド付加体トリアクリレート等が挙げられる。
【００２７】
アクリレートモノマーとして具体的には、下記のようなものが例示できる。単官能モノマーとしては、例えば、メチル（メタ）アクリレート、エチル（メタ）アクリレート、ブチル（メタ）アクリレート、ヘキシル（メタ）アクリレート、オクチル（メタ）アクリレート、ドデシル（メタ）アクリレート、ステアリル（メタ）アクリレートなどのカーボン数が１〜１８の（アルキル）（メタ）アクリレート、ベンジル（メタ）アクリレート、アルキルフェノール（ブチルフェノール、オクチルフェノール、ノニルフェノールまたはドデシルフェノール等）、エチレンオキサイド付加物の（メタ）アクリレート、イソボルニル（メタ）アクリレート、シクロヘキシル（メタ）アクリレート、トリシクロデカンモノメチロール（メタ）アクリレート、２-ヒドロキシエチル（メタ）アクリレート、２-ヒドロキシプロピル（メタ）アクリレート、３-ヒドロキシプロピル（メタ）アクリレート、２-ヒドロキシブチル（メタ）アクリレート、４-ヒドロキシブチル（メタ）アクリレート、ヒドロキシペンチル（メタ）アクリレート、２-ヒドロキシ-３-フェノキシプロピル（メタ）アクリレート、２-ヒドロキシ-３-ブトキシプロピル（メタ）アクリレート、２-ヒドロキシ-３-メトキシプロピル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、ポリプロピレングリコールモノ（メタ）アクリレート、グリセリンモノ（メタ）アクリレート、アクリオロキシエチルフタレート、２-（メタ）アクリロイロキシエチル-２-ヒドロキシエチルフタレート、２-（メタ）アクリロイロキシプロピルフタレート、β-カルボキシエチル（メタ）アクリレート、（メタ）アクリル酸ダイマー、ω-カルボキシ-ポリカプロラクトンモノ（メタ）アクリレート、ジメチルアミノエチル（メタ）アクリレート、ジエチルアミノエチル（メタ）アクリレート、Ｎ-ビニルピロリドン、Ｎ-ビニルホルムアミド、（メタ）アクリロイルモルフォリン等が例示される。
【００２８】
さらに、２官能モノマーとしては、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート（通称マンダ）、ヒドロキシピバリルヒドロキシピバレートジカプロラクトネートジ（メタ）アクリレート、１，６ヘキサンジオールジ（メタ）アクリレート、１，２−ヘキサンジオールジ（メタ）アクリレート、１，５−ヘキサンジオールジ（メタ）アクリレート、２，５−ヘキサンジオールジ（メタ）アクリレート、１，７−ヘプタンジオールジ（メタ）アクリレート、１，８−オクタンジオールジ（メタ）アクリレート、１，２−オクタンジオールジ（メタ）アクリレート、１，９−ノナンジオールジ（メタ）アクリレート、１，２−デカンジオールジ（メタ）アクリレート、１，１０−デカンジオールジ（メタ）アクリレート、１，２−デカンジオールジ（メタ）アクリレート、１，１２−ドデカンジオールジ（メタ）アクリレート、１，２−ドデカンジオールジ（メタ）アクリレート、１，１４−テトラデカンジオールジ（メタ）アクリレート、１，２−テトラデカンジオールジ（メタ）アクリレート、１，１６−ヘキサデカンジオールジ（メタ）アクリレート、１，２−ヘキサデカンジオールジ（メタ）アクリレート、２−メチル−２，４−ペンタンジオールジ（メタ）アクリレート、３−メチル−１，５−ペンタンジオールジ（メタ）アクリレート、２−メチル−２−プロピル−１，３−プロパンジオールジ（メタ）アクリレート、２，４−ジメチル−２，４−ペンタンジオールジ（メタ）アクリレート、２，２−ジエチル−１，３−プロパンジオ−ルジ（メタ）アクリレート、２，２，４−トリメチル−１，３−ペンタンジオールジ（メタ）アクリレート、ジメチロールオクタンジ（メタ）アクリレート、２−エチル−１，３−ヘキサンジオールジ（メタ）アクリレート、２，５−ジメチル−２，５−ヘキサンジオールジ（メタ）アクリレート、２−メチル−１，８−オクタンジオールジ（メタ）アクリレート、２−ブチル−２−エチル−１，３−プロパンジオールジ（メタ）アクリレート、２，４−ジエチル−１，５−ペンタンジオールジ（メタ）アクリレート、１，２−ヘキサンジオールジ（メタ）アクリレート、１，５−ヘキサンジオールジ（メタ）アクリレート、２，５−ヘキサンジオールジ（メタ）アクリレート、１，７−ヘプタンジオールジ（メタ）アクリレート、１，８−オクタンジオールジ（メタ）アクリレート、１，２−オクタンジオールジ（メタ）アクリレート、１，９−ノナンジオールジ（メタ）アクリレート、１，２−デカンジオールジ（メタ）アクリレート、１，１０−デカンジオールジ（メタ）アクリレート、１，２−デカンジオールジ（メタ）アクリレート、１，１２−ドデカンジオールジ（メタ）アクリレート、１，２−ドデカンジオールジ（メタ）アクリレート、１，１４−テトラデカンジオールジ（メタ）アクリレート、１，２−テトラデカンジオールジ（メタ）アクリレート、１，１６−ヘキサデカンジオールジ（メタ）アクリレート、１，２−ヘキサデカンジオールジ（メタ）アクリレート、２−メチル−２，４−ペンタンジ（メタ）アクリレート、３−メチル−１，５−ペンタンジオールジ（メタ）アクリレート、２−メチル−２−プロピル−１，３−プロパンジオールジ（メタ）アクリレート、２，４−ジメチル−２，４−ペンタンジオールジ（メタ）アクリレート、２，２−ジエチル−１，３−プロパンジオ−ルジ（メタ）アクリレート、２，２，４−トリメチル−１，３−ペンタンジオールジ（メタ）アクリレート、ジメチロールオクタンジ（メタ）アクリレート（三菱化学社製）、２−エチル−１，３−ヘキサンジオールジ（メタ）アクリレート、２，５−ジメチル−２，５−ヘキサンジオールジ（メタ）アクリレート、２−ブチル−２−エチル−１，３−プロパンジオールジ（メタ）アクリレート、２，４−ジエチル−１，５−ペンタンジオールジ（メタ）アクリレートトリシクロデカンジメチロールジ（メタ）アクリレート、トリシクロデカンジメチロールジカプロラクトネートジ（メタ）アクリレート、ビスフェノールＡテトラエチレンオキサイド付加体ジ（メタ）アクリレート、ビスフェノールＦテトラエチレンオキサイド付加体ジ（メタ）アクリレート、ビスフェノールＳテトラエチレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノーＡジ（メタ）アクリレート、水添加ビスフェノールＦジ（メタ）アクリレート、ビスフェノールＡテトラエチレンオキサイド付加体ジカプロラクトネートジ（メタ）アクリレート、ビスフェノールＦテトラエチレンオキサイド付加体ジカプロラクトネートジ（メタ）アクリレート等が例示される。
【００２９】
３官能モノマーとしては、グリセリントリ（メタ）アクリレート、トリメチロールプロパントリ（メタ）アクリレート、トリメチロールプロパントリカプロラクトネートトリ（メタ）アクリレート、トリメチロールエタントリ（メタ）アクリレート、トリメチロールヘキサントリ（メタ）アクリレート、トリメチロールオクタントリ（メタ）アクリレート、ペンタエリスリトールトリ（メタ）アクリレート等が例示される。
【００３０】
４官能以上のモノマーとしては、ペンタエリスリトールテトラ（メタ）アクリレート、ペンタエリスリトールテトラカプロラクトネートテトラ（メタ）アクリレート、ジグリセリンテトラ（メタ）アクリレート、ジトリメチロールプロパンテトラ（メタ）アクリレート、ジトリメチロールプロパンテトラカプロラクトネートテトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、トリペンタエリスリトールポリアルキレンオキサイドヘプタ（メタ）アクリレート等が例示される。
【００３１】
さらに本発明の（メタ）アクリル基を含有する化合物としては、脂肪族アルコール化合物のアルキレンオキサイド付加体（メタ）アクリレートがある。脂肪族アルコール化合物のアルキレンオキサイド付加体（メタ）アクリレートモノマーとしては、脂肪族アルコール化合物のモノまたはポリ（１〜２０）アルキレン（Ｃ２〜Ｃ２０）オキサイド付加体（アルキレンオキサイドとして例えばエチレンオキサイド、プロピレンオキサイド、ブチレンオキサイド、ペンチレンオキサイド、ヘキシレンオキサイド他）モノまたはポリ（１〜１０）（メタ）アクリレートがある。
【００３２】
１官能モノマーとして、カーボン数が２〜２０アルキレンオキサイド付加体（メタ）アクリレート、
例えばメタノールモノまたはポリ（１〜２０）アルキレン（Ｃ２〜Ｃ２０）オキサイド付加体（アルキレンオキサイドとして例えばエチレンオキサイド、プロピレンオキサイド、ブチレンオキサイド、以下同様）（メタ）アクリレート、
エタノールモノまたはポリ（１〜２０）アルキレン（Ｃ２〜Ｃ２０）オキサイド付加体（メタ）アクリレート、
ブタノールモノまたはポリ（１〜２０）アルキレン（Ｃ２〜Ｃ２０）オキサイド付加体（メタ）アクリレート、
ヘキサノールモノまたはポリ（１〜２０）アルキレン（Ｃ２〜Ｃ２０）オキサイド付加体（メタ）アクリレート、
オクタノールモノまたはポリ（１〜２０）アルキレン（Ｃ２〜Ｃ２０）オキサイド付加体（メタ）アクリレート、
ドデカノールモノまたはポリ（１〜２０）アルキレン（Ｃ２〜Ｃ２０）オキサイド付加体（メタ）アクリレート、
ステアリルモノまたはポリ（１〜２０）アルキレン（Ｃ２〜Ｃ２０）オキサイド付加体（メタ）アクリレート等がある。
さらに、ブチルフェノール、オクチルフェノール、ノニルフェノールまたはドデシルフェノールのポリ（１〜２０）アルキレン（Ｃ２〜Ｃ２０）オキサイド付加体（メタ）アクリレート等が例示される。
【００３３】
さらに２官能モノマーとしてエチレングリコールモノまたはポリ（１〜２０）アルキレン（Ｃ２〜Ｃ２０）オキサイド付加体ジ（メタ）アクリレート、
ジエチレングリコールモノまたはポリ（２〜２０）アルキレン（Ｃ２〜Ｃ２０）オキサイド付加体ジ（メタ）アクリレート、
トリエチレングリコールポリ（２〜２０）アルキレン（Ｃ２〜Ｃ２０）オキサイド付加体ジ（メタ）アクリレート、
ポリエチレングリコールポリ（２〜２０）アルキレン（Ｃ２〜Ｃ２０）オキサイド付加体ジ（メタ）アクリレート、
プロピレングリコールポリ（２〜２０）アルキレン（Ｃ２〜Ｃ２０）オキサイド付加体ジ（メタ）アクリレート、
ジプロピレングリコールポリ（２〜２０）アルキレン（Ｃ２〜Ｃ２０）オキサイド付加体ジ（メタ）アクリレート、
トリプロピレングリコールポリ（２〜２０）アルキレン（Ｃ２〜Ｃ２０）オキサイド付加体ジ（メタ）アクリレート、
ポリプロピレングリコールポリ（２〜２０）アルキレン（Ｃ２〜Ｃ２０）オキサイド付加体ジ（メタ）アクリレート、
ブチレングリコールポリ（２〜２０）アルキレン（Ｃ２〜Ｃ２０）オキサイド付加体ジ（メタ）アクリレート、
ネオペンチルグリコールポリ（２〜２０）アルキレン（Ｃ２〜Ｃ２０）オキサイド付加体ジ（メタ）アクリレート、
ヒドロキシピバリルヒドロキシピバレートポリ（２〜２０）アルキレン（Ｃ２〜Ｃ２０）オキサイド付加体ジ（メタ）アクリレート（通称マンダ）、
ヒドロキシピバリルヒドロキシピバレートジカプロラクトネートポリ（２〜２０）アルキレン（Ｃ２〜Ｃ２０）オキサイド付加体ジ（メタ）アクリレート、
１，６ヘキサンジオールポリ（２〜２０）アルキレン（Ｃ２〜Ｃ２０）オキサイド付加体ジ（メタ）アクリレート、
１，６ヘキサンジオールポリ（２〜２０）アルキレンオキサイド付加体ジ（メタ）アクリレート、１，２−ヘキサンジオールジ（メタ）アクリレート、
１，５−ヘキサンジオールポリ（２〜２０）アルキレン（Ｃ２〜Ｃ２０）オキサイド付加体ジ（メタ）アクリレート、
２，５−ヘキサンジオールポリ（２〜２０）アルキレン（Ｃ２〜Ｃ２０）オキサイド付加体ジ（メタ）アクリレート、
１，７−ヘプタンジオールポリ（２〜２０）アルキレン（Ｃ２〜Ｃ２０）オキサイド付加体ジ（メタ）アクリレート、
１，８−オクタンジオールポリ（２〜２０）アルキレン（Ｃ２〜Ｃ２０）オキサイド付加体ジ（メタ）アクリレート、
１，２−オクタンジオールポリ（２〜２０）アルキレン（Ｃ２〜Ｃ２０）オキサイド付加体ジ（メタ）アクリレートジ（メタ）アクリレート、
１，９−ノナンジオールポリ（２〜２０）アルキレン（Ｃ２〜Ｃ２０）オキサイド付加体ジ（メタ）アクリレート、
１，２−デカンジオールポリ（２〜２０）アルキレン（Ｃ２〜Ｃ２０）オキサイド付加体ジ（メタ）アクリレート、
１，１０−デカンジオールポリ（２〜２０）アルキレン（Ｃ２〜Ｃ２０）オキサイド付加体ジ（メタ）アクリレート、
１，２−デカンジオールポリ（２〜２０）アルキレン（Ｃ２ 〜Ｃ２０）オキサイド付加体ジ（メタ）アクリレート、
１，１２−ドデカンジオールポリ（２〜２０）アルキレン（Ｃ２〜Ｃ２０）オキサイド付加体ジ（メタ）アクリレート、
１，２−ドデカンジオールモノまたはポリ（１〜２０）アルキレン（Ｃ２〜Ｃ２０）オキサイド付加体ジ（メタ）アクリレート、
１，１４−テトラデカンジオールポリ（２〜２０）アルキレン（Ｃ２〜Ｃ２０）オキサイド付加体ジ（メタ）アクリレート、
１，２−テトラデカンジオールポリ（２〜２０）アルキレン（Ｃ２〜Ｃ２０）オキサイド付加体ジ（メタ）アクリレート、
１，１６−ヘキサデカンジオールモノまたはポリ（２〜２０）アルキレン（Ｃ２〜Ｃ２０）オキサイド付加体ジ（メタ）アクリレート、
１，２−ヘキサデカンジオールポリ（２〜２０）アルキレン（Ｃ２〜Ｃ２０）オキサイド付加体ジ（メタ）アクリレート、
２−メチル−２，４−ペンタンジオールポリ（２〜２０）アルキレン（Ｃ２〜Ｃ２０）オキサイド付加体ジ（メタ）アクリレート、
３−メチル−１，５−ペンタンジオールポリ（２〜２０）アルキレン（Ｃ２〜Ｃ２０）オキサイド付加体ジ（メタ）アクリレート、
２−メチル−２−プロピル−１，３−プロパンジオールポリ（２〜２０）アルキレン（Ｃ２〜Ｃ２０）オキサイド付加体ジ（メタ）アクリレート、
２，４−ジメチル−２，４−ペンタンジオールポリ（２〜２０）アルキレン（Ｃ２〜Ｃ２０）オキサイド付加体ジ（メタ）アクリレート、
２，２−ジエチル−１，３−プロパンジオ−ルモノまたはポリ（２〜２０）アルキレン（Ｃ２〜Ｃ２０）オキサイド付加体ジ（メタ）アクリレート、
２，２，４−トリメチル−１，３−ペンタンジオールモノまたはポリ（２〜２０）アルキレン（Ｃ２〜Ｃ２０）オキサイド付加体ジ（メタ）アクリレート、
ジメチロールオクタンポリ（２〜２０）アルキレン（Ｃ２〜Ｃ２０）オキサイド付加体ジ（メタ）アクリレート、２−エチル−１，３−ヘキサンジオールポリ（２〜２０）アルキレン（Ｃ２〜Ｃ２０）オキサイド付加体ジ（メタ）アクリレート、
２，５−ジメチル−２，５−ヘキサンジオールポリ（２〜２０）アルキレン（Ｃ２〜Ｃ２０）オキサイド付加体ジ（メタ）アクリレート、
２−メチル−１，８−オクタンジオールポリ（２〜２０）アルキレン（Ｃ２〜Ｃ２０）オキサイド付加体ジ（メタ）アクリレート、
２−ブチル−２−エチル−１，３−プロパンジオールポリ（２〜２０）アルキレン（Ｃ２〜Ｃ２０）オキサイド付加体ジ（メタ）アクリレート、
２，４−ジエチル−１，５−ペンタンジオールポリ（２〜２０）アルキレン（Ｃ２ 〜Ｃ２０）オキサイド付加体ジ（メタ）アクリレート等が例示される。
【００３４】
３官能モノマーとしてグリセリンポリ（２〜２０）アルキレン（Ｃ２〜Ｃ２０）オキサイド付加体トリ（メタ）アクリレート、
トリメチロールプロパンポリ（２〜２０）アルキレン（Ｃ２〜Ｃ２０）オキサイド付加体トリ（メタ）アクリレート、
トリメチロールエタンポリ（２〜２０）アルキレン（Ｃ２〜Ｃ２０）オキサイド付加体トリ（メタ）アクリレート、
トリメチロールヘキサンポリ（２〜２０）アルキレン（Ｃ２〜Ｃ２０）オキサイド付加体トリ（メタ）アクリレート、
トリメチロールオクタンポリ（２〜２０）アルキレン（Ｃ２〜Ｃ２０）オキサイド付加体トリ（メタ）アクリレート、
ペンタエリスリトールポリ（２〜２０）アルキレン（Ｃ２〜Ｃ２０）オキサイド付加体トリ（メタ）アクリレート等が例示される。
【００３５】
４官能以上のモノマーとしては、
ペンタエリスリトールポリ（２〜２０）アルキレン（Ｃ２〜Ｃ２０）オキサイド付加体テトラ（メタ）アクリレート、
ジトリメチロールプロパンポリ（２〜２０）アルキレン（Ｃ２〜Ｃ２０）オキサイド付加体テトラ（メタ）アクリレート、
ジトリメチロールプロパンポリ（２〜２０）アルキレンオキサイドテトラ（メタ）アクリレート、ジトリメチロールプロパンテトラカプロラクトネートテトラ（メタ）アクリレート
ジトリメチロールエタンポリ（２〜２０）アルキレン（Ｃ２〜Ｃ２０）オキサイド付加体テトラ（メタ）アクリレート、
ジトリメチロールブタンポリ（２〜２０）アルキレン（Ｃ２〜Ｃ２０）オキサイド付加体テトラ（メタ）アクリレート、
ジトリメチロールヘキサンポリ（２〜２０）アルキレン（Ｃ２〜Ｃ２０）オキサイド付加体テトラ（メタ）アクリレート、
ジトリメチロールオクタンポリ（２〜２０）アルキレン（Ｃ２〜Ｃ２０）オキサイド付加体テトラ（メタ）アクリレート、
ジペンタエリスリトールポリ（５〜２０）アルキレン（Ｃ２〜Ｃ２０）オキサイド付加体ペンタ（メタ）アクリレート、
ジペンタエリスリトールポリ（２〜２０）アルキレン（Ｃ２〜Ｃ２０）オキサイド付加体ヘキサ（メタ）アクリレート、
ジペンタエリスリトールヘキサカプロラクトネートポリ（２〜２０）アルキレン（Ｃ２〜Ｃ２０）オキサイド付加体ヘキサ（メタ）アクリレート
トリペンタエリスリトールポリ（２〜２０）アルキレン（Ｃ２ 〜Ｃ２０）オキサイド付加体ヘプタ（メタ）アクリレート、
トリペンタエリスリトールポリ（２〜２０）アルキレン（Ｃ２ 〜Ｃ２０）オキサイド付加体オクタ（メタ）アクリレート、
トリペンタエリスリトールポリ（２〜２０）アルキレン（Ｃ２ 〜Ｃ２０）オキサイド付加体ヘキサ（メタ）アクリレート、
等が例示されるがこれに限るものではない。
【００３６】
本発明においてバインダー樹脂（Ｃ）としては、ポリエステル、ポリ塩化ビニル、ポリ（メタ）アクリル酸エステル、エポキシ樹脂、ポリウレタン樹脂、石油（系）樹脂、セルロース誘導体（例えば、エチルセルロース、酢酸セルロース、ニトロセルロース）、塩化ビニル酢酸ビニル共重合体、ポリアマイド樹脂、ポリビニルアセタール樹脂、ジアリルフタレート樹脂、ポリアマイド樹脂、ポリビニルアセタール樹脂、ブタジエン−アクリルニトリル共重合体のような合成ゴム等が挙げられる。これらの樹脂は、その中の１種または２種以上を用いることができる。さらに、本発明において使用される樹脂は、活性エネルギー線硬化型インキ組成物に含有されるエチレン性二重結合を有する化合物、特に分子量が１００〜６０００であるモノマーあるいはオリゴマーへの溶解性のある樹脂が好ましい。樹脂の溶解性とは、使用する樹脂およびジペンタエリスリトールヘキサアクリレートを各々５０ｇ仕込み、１００℃で熱溶解させた後、２５℃に一日放置後、樹脂の析出あるいは濁り等が新たに生じないことを言う。
【００３７】
本発明における植物油変性（メタ）アクリレート（D）は、植物油またはその脂肪酸モノエステルと、α、βエチレン性不飽和カルボン酸またはその無水物とをディールスアルダーまたは重合反応させ、その後ヒドロキシアルキル（メタ）アクリレートとエステル化反応させて合成される。植物油変性（メタ）アクリレート（D）は、インキ全体として植物由来の素材であるため、植物油変性（メタ）アクリレート（D）を用いることで、二酸化炭素排出量低減等の効果をもたらす。
なお、本発明において、植物変性（メタ）アクリレート（Ｄ）であり、尚且つアクリレートモノマー（Ｂ）でもあるアクリレートモノマーは、アクリレートモノマー（Ｂ）（植物変性（メタ）アクリレート（Ｄ）では無いもとする）である。さらに、植物変性（メタ）アクリレート（Ｄ）では無く、尚且つアクリレートモノマー（Ｂ）でも無いアクリレートモノマーは、その他アクリレートモノマーと称する。
【００３８】
ディールスアルダー反応温度は１２０〜３００℃、好ましくは１６０〜２００℃、反応時間は１〜４時間である。
この際、エステル化反応法は、そのカルボン酸のモル数／ヒドロキシアルキル（メタ）アクリレートのモル数＝０．８〜１．２の反応比で７０〜１２０℃でエステル化反応される。さらに必要に応じ、０．０１〜５重量％の触媒が使用される。触媒としては、硫酸、メタンスルフォン酸、エタンスルフォン酸、ｐ−トルエンスルフォン酸等のスルフォン酸化合物、酸化亜鉛、酸化マグネシウム、三フッ化ホウ素等のルイス酸が挙げられる。反応還流溶媒としてトルエン、キシレン、メチルイソブチルケトン、シクロヘキサン等が使用される。重合禁止剤アルキルフェノール、ハイドロキノン、カテコール、レゾルシン、p −メトキシフェノール、t −ブチルカテコール、t −ハイドロキノン、ピロガロール、１，１−ピクリルヒドラジル、フェノチアジン、p −ベンゾキノン、ニトロソベンゼン、２，５−ジ−tert−ブチル−p −ベンゾキノン、ジチオベンゾイルジスルフィド、ピクリン酸、クペロン、アルミニウムＮ−ニトロソフェニルヒドロキシルアミン、トリ−p −ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシム等が用いられる。得られた植物油変性（メタ）アクリレートを、さらに、０〜７５ＫＰａの減圧脱溶媒し、粘度０．１〜１Ｐa・s程度の淡黄色、淡褐色の液体が得られる。
【００３９】
本発明において、使用される植物油とは、グリセリンと脂肪酸とのトリグリセライドにおいて、少なくとも１つの脂肪酸が炭素−炭素不飽和結合を少なくとも１つ有する脂肪酸であるトリグリセライドのことであり、その様な植物油として代表的な化合物は、アサ実油、亜麻仁油、エノ油、オイチシカ油、オリーブ油、カカオ油、カポック油、カヤ油、カラシ油、キョウニン油、桐油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。さらに好適な植物油を挙げるとすれば、そのヨウ素価が少なくとも１００以上ある植物油（括弧内は油脂化学製品便覧：日刊工業新聞社から引用したヨウ素価を示す。）、アサ実油（１４９以上）、亜麻仁油（１７０以上）、エノ油（１９２以上）、オイチシカ油（１４０以上）、カポック油（８５〜１０２）、カヤ油（１３０以上）、カラシ油（１０１以上）、キョウニン油（９７〜１０９）、桐油（１４５以上）、ククイ油（１３６以上）、クルミ油（１４３以上）、ケシ油（１３１以上）、ゴマ油（１０４以上）、サフラワー油（１３０以上）、ダイコン種油（９８〜１１２）、大豆油（１１７以上）、大風子油（１０１）、トウモロコシ油（１０９以上）、ナタネ油（９７〜１０７）、ニガー油（１２６以上）、ヌカ油（９２〜１１５）、ヒマワリ油（１２５以上）、ブドウ種子油（１２４以上）、ヘントウ油（９３〜１０５）、松種子油（１４６以上）、綿実油（９９〜１１３）、落花生油（８４〜１０２）、脱水ヒマシ油（１４７以上）が好適に用いられ、さらには、ヨウ素価が１２０以上の植物油がより好ましい。ヨウ素価を１２０以上とすることで、硬化性組成物の酸化重合による乾燥性をより高めることができる。上記の植物油の中で、特に、大豆油、亜麻仁および桐油が、特に好適である。
【００４０】
さらに、その他、本発明においては、天ぷら油などの食用に供された後、回収／再生された再生植物油も用いることができる。再生植物油としては、含水率を０．３重量％以下、ヨウ素価を１００以上、酸価を３以下として再生処理した油が好ましく、含水率を０．３重量％以下にすることにより、水分に含まれる塩分等のインキの乳化挙動に影響を与える不純物を除去することが可能となり、ヨウ素価を１００以上として再生することにより、乾燥性、すなわち酸化重合性の良いものとすることが可能となり、さらに酸価が３以下の植物油を選別して再生することにより、再生植物油の酸価を低いものとするができ、インキの過乳化を抑制することが可能となる。回収植物油の再生処理方法としては、濾過、静置による沈殿物の除去、および活性白土などによる脱色といった方法がとられる。
【００４１】
また、本発明において、使用される脂肪酸エステルとしては、植物油の加水分解で得られる飽和または不飽和脂肪酸と、飽和または不飽和アルコールとをエステル反応させてなる脂肪酸モノエステルを挙げることができ、常温（２０〜２５℃）で液状で且つ常圧（１０１．３ｋＰａ）で沸点が２００℃以上の脂肪酸１価アルコールのモノエステルが好ましく、その様な脂肪酸エステルの具体例としては、飽和脂肪酸モノエステルとして、酪酸ヘキシル、酪酸ヘプチル、酪酸ヘキシル、酪酸オクチル、カプロン酸ブチル、カプロン酸アシル、カプロン酸ヘキシル、カプロン酸ヘプチル、カプロン酸オクチル、カプロン酸ノニル、エナント酸プロピル、エナント酸ブチル、エナント酸アミル、エナント酸ヘキシル、エナント酸ヘプチル、エナント酸オクチル、カプリル酸エチル、カプリル酸ビニル、カプリル酸プロピル、カプリル酸イソプルピル、カプリル酸ブチル、カプリル酸アミル、カプリル酸ヘキシル、カプリル酸ヘプチル、カプリル酸オクチル、ペラルゴン酸メチル、ペラルゴン酸エチル、ペラルゴン酸ビニル、ペラルゴン酸プロピル、ペラルゴン酸ブチル、ペラルゴン酸アミル、ペラルゴン酸ヘプチル、カプリン酸メチル、カプリン酸エチル、カプリン酸ビニル、カプリン酸プロピル、カプリン酸イソプロピル、カプリン酸ブチル、カプリン酸ヘキシル、カプリン酸ヘプチル、ラウリン酸メチル、ラウリン酸エチル、ラウリン酸ビニル、ラウリン酸プロピル、ラウリン酸イソプロピル、ラウリン酸ブチル、ラウリン酸イソアミル、ラウリン酸ヘキシル、ラウリン酸−２エチル−ヘキシルなどを挙げることができる。
【００４２】
不飽和脂肪酸１価アルコールモノエステルとしては、オレイン酸エチル、オレイン酸プロピル、オレイン酸ブチル、オレイン酸アリル、オレイン酸イソアミル、オレイン酸ヘプチル、オレイン酸−２−エチルヘキシル、エライジン酸メチル、エライジン酸エチル、エライジン酸プロピル、エライジン酸アリル、エライジン酸ブチル、エライジン酸イソブチル、エライジン酸−ｔｅｒｔ−ブチル、エライジン酸イソアミル、エライジン酸−２−エチルヘキシル、リノール酸メチル、リノール酸エチル、リノール酸アリル、リノール酸プロピル、リノール酸イソプロピル、リノール酸ブチル、リノール酸イソブチル、リノール酸−ｔｅｒｔ−ブチル、リノール酸ペンチル、リノール酸ヘキシル、リノール酸ヘプチル、リノール酸−２−エチルヘキシル、リノレン酸メチル、リノレン酸エチル、リノレン酸アリル、リノレン酸プロピル、リノレン酸イソプロピル、リノレン酸ブチル、リノレン酸イソブチル、リノレン酸−ｔｅｒｔ−ブチル、リノレン酸ペンチル、リノレン酸ヘキシル、リノレン酸ヘプチル、リノレン酸−２−エチルヘキシル、アラキドン酸メチル、アラキドン酸エチル、アラキドン酸アリル、アラキドン酸プロピル、アラキドン酸イソプロピル、アラキドン酸ブチル、アラキドン酸イソブチル、アラキドン酸−ｔｅｒｔ−ブチル、アラキドン酸ペンチル、アラキドン酸ヘキシル、アラキドン酸ヘプチル、アラキドン酸−２−エチルヘキシル、エイコセン酸メチル、エイコセン酸エチル、エイコセン酸アリル、エイコセン酸プロピル、エイコセン酸イソプロピル、エイコセン酸ブチル、エイコセン酸イソブチル、エイコセン酸−ｔｅｒｔ−ブチル、エイコセン酸ペンチル、エイコセン酸ヘキシル、エイコセン酸ヘプチル、エイコセン酸−２−エチルヘキシル、エイコサペンタエン酸メチル、エイコサペンタエン酸エチル、エイコサペンタエン酸アリル、エイコサペンタエン酸プロピル、エイコサペンタエン酸イソプロピル、エイコサペンタエン酸ブチル、エイコサペンタエン酸イソブチル、エイコサペンタエン酸−ｔｅｒｔ−ブチル、エイコサペンタエン酸ペンチル、エイコサペンタエン酸ヘキシル、エイコサペンタエン酸ヘプチル、エイコサペンタエン酸−２−エチルヘキシル、エルカ酸メチル、エルカ酸エチル、エルカ酸アリル、エルカ酸プロピル、エルカ酸イソプロピル、エルカ酸ブチル、エルカ酸イソブチル、エルカ酸−ｔｅｒｔ−ブチル、エルカ酸ペンチル、エルカ酸ヘキシル、エルカ酸ヘプチル、エルカ酸−２−エチルヘキシル、ドコサヘキサエン酸メチル、ドコサヘキサエン酸エチル、ドコサヘキサエン酸アリル、ドコサヘキサエン酸プロピル、ドコサヘキサエン酸イソプロピル、ドコサヘキサエン酸ブチル、ドコサヘキサエン酸イソブチル、ドコサヘキサエン酸−ｔｅｒｔ−ブチル、ドコサヘキサエン酸ペンチル、ドコサヘキサエン酸ヘキシル、ドコサヘキサエン酸ヘプチル、ドコサヘキサエン酸−２−エチルヘキシル、リシノール酸メチル、リシノール酸エチル、リシノール酸アリル、リシノール酸プロピル、リシノール酸イソプロピル、リシノール酸ブチル、リシノール酸イソブチル、リシノール酸−ｔｅｒｔ−ブチル、リシノール酸ペンチル、リシノール酸ヘキシル、リシノール酸ヘプチル、リシノール酸−２−エチルヘキシルなどを例示することができる。
【００４３】
本発明における脂肪酸エステルを構成する飽和または不飽和脂肪酸は、実際上は、ヤシ油脂肪酸、パーム油脂肪酸、ナタネ油脂肪酸、大豆油脂肪酸、水添大豆油脂肪酸、亜麻仁油脂肪酸、桐油脂肪酸、トール油脂肪酸、脱水ヒマシ油脂肪酸、あるいはその分別蒸留などによる分別脂肪酸が使用され、前記した飽和または不飽和脂肪酸の混合物として得られる。
【００４４】
本発明において、α、βエチレン性不飽和カルボン酸またはその無水物しては、フマル酸、マレイン酸またはその無水物、イタコン酸またはその無水物、シトラコン酸またはその無水物、クロトン酸、桂皮酸、（メタ）アクリル酸、２，４−ヘキサジエノン酸（ソルビック酸）等が挙げられる。特に好ましくはマレイン酸、またはその無水物である。
【００４５】
本発明に用いられるヒドロキシアルキル（メタ）アクリレートは、市販の２−ヒドロキシエチル（メタ）アクリレート、３−ヒドロキシプロピル（メタ）アクリレート、２−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート等が挙げられる。
【００４６】
本発明の効果を損なわず、ラジカル重合性インキ組成物に配合される成分であれば特に限定されることなく、顔料、その他のエチレン性二重結合を有する化合物および添加剤等を使用できる。
【００４７】
本発明において使用され得る顔料としては、無機顔料および有機顔料を示すことができる。無機顔料としては黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉、ベンガラなどが、有機顔料としては、β−ナフトール系、β−オキシナフトエ酸系、β−オキシナフトエ酸系アニリド系、アセト酢酸アニリド系、ピラゾロン系などの溶性アゾ顔料、β−ナフトール系、β−オキシナフトエ酸系アニリド系、アセト酢酸アニリド系モノアゾ、アセト酢酸アニリド系ジスアゾ、ピラゾロン系などの不溶性アゾ顔料、銅フタロシアニンブルー、ハロゲン化（塩素または臭素化）銅フタロシアニンブルー、スルホン化銅フタロシアニンブルー、金属フリーフタロシアニンなどのフタロシアニン系顔料、キナクリドン系、ジオキサジン系、スレン系（ピラントロン、アントアントロン、インダントロン、アントラピリミジン、フラバントロン、チオインジゴ系、アントラキノン系、ペリノン系、ペリレン系など）、イソインドリノン系、金属錯体系、キノフタロン系などの多環式顔料および複素環式顔料などの公知公用の各種顔料が使用可能である。
上記で述べた表面張力とは、協和界面科学（株）製自動表面張力計（ＣＢＶＰ−Ｚ型）を使用し、Ｗｉlｈｅｌｍｅｙ法で測定したものである。
【００４８】
さらに、該印刷インキには、必要に応じてその他の添加剤を使用することが可能である。
例えば、耐摩擦性、ブロッキング防止性、スベリ性、スリキズ防止性を付与する添加剤としては、カルナバワックス、木ろう、ラノリン、モンタンワックス、パラフィンワックス、マイクロクリスタリンワックスなどの天然ワックス、フィッシャートロプスワックス、ポリエチレンワックス、ポリプロピレンワックス、ポリテトラフルオロエチレンワックス、ポリアミドワックス、およびシリコーン化合物などの合成ワックス等を例示することができる。
【００４９】
例えば、インキの保存安定性を付与する添加剤としては、（アルキル）フェノール、ハイドロキノン、カテコール、レゾルシン、p −メトキシフェノール、t −ブチルカテコール、t −ブチルハイドロキノン、ピロガロール、１，１−ピクリルヒドラジル、フェノチアジン、p −ベンゾキノン、ニトロソベンゼン、２，５−ジ−tert−ブチル−p −ベンゾキノン、ジチオベンゾイルジスルフィド、ピクリン酸、クペロン、アルミニウムＮ−ニトロソフェニルヒドロキシルアミン、トリ−p −ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシム等の重合禁止剤が例示される。
【００５０】
その他、要求性能に応じて、紫外線吸収剤、赤外線吸収剤、抗菌剤等の添加剤を添加することができる。
【００５１】
次に、本発明における印刷インキ組成物としての使用形態について説明する。本発明における活性エネルギー線硬化性組成物は、通常平版印刷インキとしての形態において使用されることが多いが、平版印刷インキとして用いられる場合、一般的には、顔料１０〜３０重量％、バインダー樹脂５〜３０重量％、エチレン性二重結合を有する化合物例えば（メタ）アクリル基含有化合物２０〜７０重量％ 、ラジカル重合禁止剤０．０１〜１重量％、活性エネルギー線用光重合開始剤および／または増感剤１〜 ２０重量％、その他添加剤０〜１０重量％からなる組成にて使用される。また、印刷インキに通常使用されるバインダー樹脂は常温で固体の為、アクリル系モノマーもしくはオリゴマーに溶解し、ラジカル重合禁止剤を添加し調整した樹脂ワニスとして使用される。樹脂ワニスの粘度は印刷ンキ組成物を作製し易い粘度（１００〜３００ Ｐa ・s ／２５℃）にする為、樹脂２０〜５０重量部、アクリル系モノマーおよびオリゴマー８０〜５０重量部、ラジカル重合禁止剤０．０１〜１重量部を仕込み、温度８０〜１２０℃、空気気流下で３０分〜１時間で熱溶解される。
【００５２】
したがって、本発明の活性エネルギー線硬化型インキ組成物の組成としては、インキ全量に対して
（１）α−（ジメチル）アミノアルキルフェノン化合物および／またはα−モルフォリノアルキルフェノン化合物:０．１〜１０重量％
（２）ジアルキルアミノベンゾフェノン化合物および／またはチオキサントン化合物:０．１〜１０重量％
（３）表面張力２８〜３５ｍＮ／ｍ、アクリル当量１４０以上のアクリレートモノマー:２５〜５０重量％
（４）植物油変性（メタ）アクリレート:５〜２０重量％      
（５）表面張力２８〜３５ｍＮ／ｍ、アクリル当量１４０以上のアクリレートモノマーおよび植物油変性（メタ）アクリレート以外のエチレン性二重結合を有する化合物（例えば(メタ)アクリル基含有化合物）:０〜４０重量％
（６）バインダー樹脂:５〜３０重量％
（７）顔料:０〜３０重量％
（８）その他添加剤:０〜１０重量％
などが好ましい組成として挙げられるが、この範囲に限定されるわけではない。ただし、顔料含有量０重量％は、ＯＰニスとなるが、当然に本発明の権利範囲である。
【００５３】
印刷インキの製造は、従来の紫外線硬化型インキと同様の方法によって行えばよく、例えば、常温から１００℃の間で、前記顔料、バインダー樹脂、モノマーもしくはオリゴマー、重合禁止剤、光重合開始剤およびアミン化合物等の増感剤、その他添加剤などインキ組成物成分を、ニーダー、三本ロール、アトライター、サンドミル、ゲートミキサーなどの練肉、混合、調整機を用いて製造される。
【実施例】
【００５４】
以下、実施例によって本発明を具体的に説明する。なお、特に断らない限り、本発明中、「部」は「重量部」を、「％」は「重量％」を表す。
【００５５】
以下の手順により活性エネルギー線硬化型インキを作製し、評価を行った。
活性エネルギー線硬化型インキを製造するに先立ち、ワニス、植物油変性（メタ）アクリレートを製造した。
【００５６】
[ワニス製造例]
ジアリルフタレート樹脂（ダイソー社製、イソダップ、固形分１００％）／アクリレートモノマー／ハイドロキノンを３０〜４０／７０〜６０／０．１の比率で仕込み、空気気流下、１００℃で熱溶解させて製造した。
【００５７】
［植物油変性（メタ）アクリレート製造例１］
攪拌機、水分離管、温度計付き四つ口フラスコに大豆油ＫＴ（カネダ（株）製回収生成大豆油）８８０部、無水マレイン酸１９６部を仕込み１７０℃１時間ディールスアルダー反応させる。その後ハイドロキノン１．５部、２ヒドロキシエチルアクリレート４１４部、ｐ−トルエンスルフォン酸１２部、トルエン７５部を仕込み１００℃から徐々に昇温し１２０℃で１５時間反応させ酸価が２０以下になり、減圧脱溶剤させ、汲み出し、大豆油変性アクリレート（Ｄ１）を製造した。なお、大豆油変性アクリレート（Ｄ１）は、淡褐色、粘度０．２Ｐa・ｓ／２５℃の液体であった。
【００５８】
［植物油変性（メタ）アクリレート製造例２］
攪拌機、水分離管、温度計付き四つ口フラスコに大豆油ＫＴ（カネダ（株）製回収生成大豆油）８８０部、無水マレイン酸９８部を仕込み１７０℃１時間ディールスアルダー反応させる。その後ハイドロキノン１．５部、２ヒドロキシエチルアクリレート２１０部、ｐ−トルエンスルフォン酸１０部、トルエン７５部を仕込み１００℃から徐々に昇温し１２０℃で１５時間反応させ酸価が２０以下になり、減圧脱溶剤させ、汲み出し、大豆油変性アクリレート（Ｄ２）を製造した。なお、大豆油変性アクリレート（Ｄ２）は、淡褐色、粘度０．２Ｐa・ｓ／２５℃の液体であった。
【００５９】
［植物油変性（メタ）アクリレート製造例３］
攪拌機、水分離管、温度計付き四つ口フラスコに大豆油白絞油（日清オリオ(株)製）８８０部、無水マレイン酸１９６部を仕込み１７０℃１時間ディールスアルダー反応させる。その後ハイドロキノン１．５部、ヒドロキシプロピルアクリレート４６０部、ｐ−トルエンスルフォン酸１２部、トルエン７５部を仕込み１００℃から徐々に昇温し１２０℃で１５時間反応させ酸価が２０以下になり、減圧脱溶剤させ、汲み出し、大豆油変性アクリレート（Ｄ３）を製造した。なお、大豆油変性アクリレート（Ｄ３）は、淡褐色、粘度０．２Ｐa・ｓ／２５℃の液体であった。
【００６０】
さらに、表１〜２記載の組成に従って、実施例１〜２６および比較例１〜９のインキを三本ロールミルにて練肉することによって、各種の活性エネルギー線硬化型インキ組成物を得た。
得られた活性エネルギー線硬化型インキ組成物を、ポリエチレンコート紙（北越製紙社製、トーエーパックカートン）に０．２ｍｌ／１０００ｃｍ2展色させ、「表面硬化性」について評価した。その結果をあわせて表１〜２に示す。なお、ＲＩテスターとは、紙やフィルムにインキを展色させる試験機であり、インキの転移量や印圧を調整することができる。
【００６１】
＜表面硬化性の評価＞
メタルハライドランプ（アイグラフィックス（株）製）あるいは高圧水銀ランプ（アイグラフィックス（株）製）照射装置を使用し、コンベア速度（ｍ／分）を変化させながら、紫外線を照射し、表面を指で触ってタックの有無を確認し、タックが無い最速のコンベア速度を「表面硬化性」とし、下記評価基準に基づいて評価を行った。ここで、コンベア速度の速いもの、すなわち、照射光量が少ないものほど表面硬化性が良好なるものであると判断できる。
（評価基準）
○：５０ｍ／分以上
△：３０ｍ／分以上、５０ｍ／分未満
×：５０ｍ／分未満
実用域は、「○」である。
【００６２】
＜タックの温度依存性＞
インコメーター（TOYOSEIKI社製、デジタルインコメーター）、４００ｒｐｍ、１分値の条件下にて、３０℃での測定値と２０℃での測定値を比較して温度依存性を評価した。
（評価基準）
○：２０℃測定値／３０℃測定値＝１．２未満
△：２０℃測定値／３０℃測定値＝１．２以上１．２５未満
×：２０℃測定値／３０℃測定値＝１．２５以上
【００６３】
＜タックの速度依存性＞
インコメーター、３０℃、１分値の条件下にて、４００ｒｐｍでの測定値と１２００ｒｐｍでの測定値を比較して速度依存性を評価した。
（評価基準）
○：１２００ｒｐｍ測定値／４００ｒｐｍ測定値＝１．４未満
△：１２００ｒｐｍ測定値／４００ｒｐｍ測定値＝１．４以上１．５未満
×：１２００ｒｐｍ測定値／４００ｒｐｍ測定値＝１．５以上
【００６４】
【表１】
2015193678.tif 000002
【００６５】
【表２】
2015193678.tif 000003
【００６６】
実施例、比較例の処方設計は下記のようである。
（１）表１（実施例１〜８）
１）光重合開始剤：本発明における光重合開始剤を４種類使用。
２）エチレン性二重結合を有する化合物
：表面張力２８〜３５ｍＮ／ｍ、アクリル当量１４０以上のアクリレート            モノマーを
２５〜５０％および植物油変性（メタ）アクリレートを使用。
【００６７】
（２）表１（実施例９〜１８）
１）光重合開始剤：本発明における光重合開始剤を３種類使用。
２）エチレン性二重結合を有する化合物
：表面張力２８〜３５ｍＮ／ｍ、アクリル当量１４０以上のアクリレート            モノマーを
２５〜５０％および植物油変性（メタ）アクリレートを使用。
【００６８】
（３）表１（実施例１９〜２６）
１）光重合開始剤：本発明における光重合開始剤を２種類使用。
２）エチレン性二重結合を有する化合物
：表面張力２８〜３５ｍＮ／ｍ、アクリル当量１４０以上のアクリレート            モノマーを
２５〜５０％使用および植物油変性（メタ）アクリレートを使用。
【００６９】
（４）表２（比較例１〜３）
１）光重合開始剤：本発明における光重合開始剤を４種類使用。
２）エチレン性二重結合を有する化合物
：表面張力２８〜３５ｍＮ／ｍ、アクリル当量１４０以上のアクリレート            モノマーを
２５％未満および植物油変性（メタ）アクリレートを使用。
【００７０】
（５）表２（比較例４）
１）光重合開始剤：本発明における光重合開始剤を４種類使用。
２）エチレン性二重結合を有する化合物
：表面張力２８〜３５ｍＮ／ｍ、アクリル当量１４０未満のアクリレート            モノマーを
２５〜５０％および植物油変性（メタ）アクリレートを使用。
【００７１】
（６）表２（比較例５）
１）光重合開始剤：本発明における光重合開始剤を４種類使用。
２）エチレン性二重結合を有する化合物
：表面張力３６ｍＮ／ｍ以上、アクリル当量１４０以上のアクリレートモ            ノマーを
２５〜５０％および植物油変性（メタ）アクリレートを使用。
【００７２】
（７）表２（比較例６〜９）
１）光重合開始剤：本発明における光重合開始剤を１種類使用。
２）エチレン性二重結合を有する化合物
：表面張力２８〜３５ｍＮ／ｍ、アクリル当量１４０以上のアクリレート            モノマーを
２５〜５０％および植物油変性（メタ）アクリレートを使用。
【００７３】
表１〜２の結果より本発明の実施例によれば、メタルハライドランプあるいは高圧水銀ランプによる紫外線照射に対し、光重合性に優れ（表面硬化性）、インキタックの温度依存性、速度依存性を大幅に低減させた活性エネルギー線硬化型インキ組成物を得ることができることが分った。
なお、比較例において下記のことが、分かる。
（I）表２（比較例１〜３）
エチレン性二重結合を有する化合物が表面張力２８〜３５ｍＮ／ｍ、アクリル当量１４０以上のアクリレートモノマーの使用量が２５％未満では、インキタックの温度依存性、速度依存性を低減させることが出来ない事が分かる。
（II）表２（比較例４）
エチレン性二重結合を有する化合物が表面張力２８〜３５ｍＮ／ｍでも、アクリル当量１４０以下のアクリレートモノマーでは、２５〜５０％使用しても、インキタックの温度依存性、速度依存性を低減させることが出来ない事が分かる。
（II）表２（比較例５）
エチレン性二重結合を有する化合物が、アクリル当量１４０以上でも、表面張力が３６ｍＮ／ｍ以上のアクリレートモノマーでは、２５〜５０％使用しても、インキタックの温度依存性、速度依存性を低減させることが出来ない事が分かる。
（IV）表２（比較例６〜９）
本発明の特定の光重合開始剤の使用方法でない場合には硬化性が劣ることが分かる。